(57)【要約】  本発明は、第１及び第２基板（２，４）の間に結合を生成する方法であって、（ａ）組み立てられる表面（６，８）を前処理する段階と、（ｂ）これらの２つの表面（６，８）を直接分子結合によって組み立てる段階と、（ｃ）少なくとも１時間にわたって５０℃から１００℃の範囲の温度に維持することを含む熱処理段階と、を備えることを特徴とする方法に関する。
2009533854.tif 000002
【特許請求の範囲】
【請求項１】
第１及び第２基板（２，４）の間に結合を生成する方法であって、
（ａ）組み立てられる表面（６，８）を前処理する段階と、
（ｂ）これらの２つの表面（６，８）を直接分子結合によって組み立てる段階と、
（ｃ）少なくとも１時間にわたって５０℃から１００℃の範囲の温度に維持し、次いで、少なくとも１時間にわたって正確に１００℃超で５００度以下の範囲の温度に維持することを備える熱処理段階と、
を備えることを特徴とする方法。
【請求項２】
段階（ｃ）は、連続的及び／又は累積的温度レベルを用いた経過を備える、請求項１に記載の方法。
【請求項３】
前記レベルは、室温に戻ることなく連続的である、請求項２に記載の方法。
【請求項４】
前記レベルは、２つの連続的な温度レベルの間で、前記２つのレベルの温度以下の温度に戻ることなく累積的である、請求項２に記載の方法。
【請求項５】
前記２つの連続的なレベルの間のより低い温度は、全て等しい、請求項４に記載の方法。
【請求項６】
前記２つの連続的なレベルの間のより低い温度は、全て室温に等しい、請求項５に記載の方法。
【請求項７】
前記レベルは、長い期間をかけて増加する温度で生成される、請求項２から６の何れか一項に記載の方法。
【請求項８】
前記レベルの少なくとも一方は、５℃／分以下の温度上昇率を有する、請求項２から７の何れか一項に記載の方法。
【請求項９】
前記表面を前処理する段階は、親水性または疎水性の処理段階である、請求項１から８の何れか一項に記載の方法。
【請求項１０】
前記組立体は、制御された雰囲気下で結合によって製造される、請求項１から９の何れか一項に記載の方法。
【請求項１１】
前記２つの基板の少なくとも一方は、半導体材料である、請求項１から１０の何れか一項に記載の方法。
【請求項１２】
前記２つの基板の少なくとも一方は、シリコンから作られる、請求項１から１１の何れか一項に記載の方法。
【請求項１３】
前記２つの基板は、シリコンから作られる、請求項１から１２の何れか一項に記載の方法。
【請求項１４】
前記２つの基板は、少なくとも二酸化シリコン表面を有する、請求項１から１０の何れか一項に記載の方法。
【請求項１５】
前記２つの基板の少なくとも一方は、少なくとも二酸化シリコン表面を有し、他方は、シリコンである、請求項１から１０の何れか一項に記載の方法。
【請求項１６】
前記２つの基板は、異なる熱膨張係数を有する材料から作られる、請求項１から１０の何れか一項に記載の方法。
【請求項１７】
前記２つの基板の少なくとも一方は、少なくとも１つの構成要素を含む、請求項１から１６の何れか一項に記載の方法。
【請求項１８】
前記結合は、熱化の有無に関わらず、制御された雰囲気で、制御された圧力下で行う、請求項１から１７の何れか一項に記載の方法。
【請求項１９】
段階（ｃ）の終わりにおける温度は、分子結合を強化し、及び／又は、基板に破砕を生じさせる熱処理温度である、請求項１から１８の何れか一項に記載の方法。
【請求項２０】
（ｄ）分子付着による前記結合を強化し、及び／又は、基板に破砕を生じさせる段階をさらに含む、請求項１から１８の何れか一項に記載の方法。
【請求項２１】
段階（ｄ）は、段階（ｃ）の温度を超える温度における熱処理によって行う、請求項２０に記載の方法。
【請求項２２】
段階（ｃ）中に、前記系は、少なくとも１００℃を超えるこの温度以上または以下の温度で行う段階（ｄ）を有して、例えば１つまたはそれ以上の温度レベルによって、１００℃を超える温度まで上昇される、請求項２０に記載の方法。
【請求項２３】
第１基板上に薄膜を製造する方法であって、
請求項１から２２の何れか一項に記載の方法によって、第１基板及び第２基板（２，４）の間に結合を生成する方法と、それに続く前記第２基板を薄膜化する段階と、を備える方法。
【請求項２４】
前記薄膜化する段階は、化学的及び／又は機械的薄膜化によって行う、請求項２３に記載の方法。
【請求項２５】
前記薄膜化する段階は、前記第２基板を破砕することによって行う、請求項２４に記載の方法。
【請求項２６】
前記第２基板は、その中に脆弱領域を生成するために１つ又はそれ以上の原子またはイオン種が予注入される、請求項２４に記載の方法。
【請求項２７】
前記原子またはイオン種は、前記破砕を可能にする最小投与量を超える投与量で注入され、前記注入は、前記最小投与量に通常関連する温度以下の温度で行う、請求項２６に記載の方法。
【請求項２８】
前記破砕は、少なくとも３時間にわたって５０℃から１５０℃の間の１つ又はそれ以上の温度で行う、請求項２７に記載の方法。
【請求項２９】
前記イオン種Ｈ＋は、６×１０１６Ｈ＋・ｃｍ−２を超える投与量でシリコンに注入される、請求項２７または２８に記載の方法。
【請求項３０】
得られる前記薄膜は、１μｍ、１００ｎｍまたは５０ｎｍ以下の厚さを有する、請求項２３から２９の何れか一項に記載の方法。
【発明の詳細な説明】
【技術分野】
【０００１】
本発明は、基板を組み立てる技術に関連する。
【背景技術】
【０００２】
一般的に、２つの基板または表面に親水性または疎水性の特性を与える表面の前処理後に２つの基板または表面の間の結合が得られる。
【０００３】
この直接結合を強化するための熱処理の使用によって、特定の数の結合された構造体において、結合界面における欠陥の出現をもたらすことがある。これらの欠陥は、分子結合反応の副生成物、例えば水、水素または炭化水素分子の脱ガスが原因である。
【０００４】
特定の数の結合された構造体において、これらの欠陥が非常に高い温度で行われる熱処理によって再吸収することができることが知られている。これらの温度は、例えば、９００℃から１３００℃であり、結合前の表面の前処理に基づく。残念ながら、他の結合構造体において、この方法は、使用することができない。
【０００５】
様々な材料の表面酸化膜の厚さまたは圧力の制限によって、結合界面における欠陥の出現が容易になる。
【０００６】
薄膜の場合には（約１０μｍまたは数ダースナノメートル以下の厚さを有する）、１０００℃以下の温度、例えば６００℃から８００℃の間の温度における熱処理によって、付着性の膜なしにブリスターまたはゾーンの形態の結合欠陥の形成が生じる。これらの欠陥は、より高い温度の熱処理によって抑えることができない。例えば、バブルの破裂は、これらの層の微細さによって促進される。これらの欠陥は、製造された構造体を使用できなくする。現在、この減少によって、結合界面に組み込まれた酸化膜構造体の製造が制限され、それは、微細（５０ｎｍ以下の厚さ）または超微細であるか、Ｓｉプレートに直接結合されたＳｉ層でさえある。
【０００７】
同様に、ヘテロ構造（例えば、窒素がドーピングされたＳｉに結合されたリンがドーピングされたＳｉ）において、熱処理によって、特定の条件下で結合欠陥の形成が引き起こされる。高温熱処理（１０００℃）によって、ドーピング剤の相互拡散が引き起こされる。
【０００８】
特定のヘテロ構造では、８００℃以下の温度範囲の熱処理で過度的であり、この損傷は、１１００℃から１３００℃の間の処理によってもはや修復することができない。
【０００９】
より高い温度におけるこの熱処理が使用することができない場合（例えば、進行中に構成要素製造処理との不適合性）、結合欠陥は禁止的である。
【００１０】
従って、これは、（直接）分子結合の場合、結合界面における脱ガスによる欠陥を減少させ又は場合によっては取り除くという問題を引き起こす。
【００１１】
欠陥の形成を解消するために現在使用されている方法は、第１に、特に超高真空（ＵＨＶ）結合技術を用いて結合界面における水の除去を伴う。しかしながら、これらの技術は、産業用途には相応しくない。分子結合反応の副生成物を排出するために結合界面にチャンネルを形成することからなる技術もある。残念ながら、このような技術は、有害であり、使用の問題を与える。
【非特許文献１】SS Iyer and AJ Anberton-Herve， INSPEC， Institute of electrical Engineers， London， 2002，Chapter 3，p．35 and following，B． Aspar and A．J．Anberton-Herve
【発明の開示】
【発明が解決しようとする課題】
【００１２】
従って、課題は、表面全体を使用しながら産業上の実施を可能にする、欠陥を減少させるための処理方法を見つけることである。
【課題を解決するための手段】
【００１３】
本発明によれば、第１及び第２基板の間に結合を生成する方法は、
（ａ）組み立てられる表面を前処理する段階と、
（ｂ）これらの２つの表面を直接分子結合によって組み立てる段階と、
（ｃ）少なくとも１時間にわたって５０℃から１００℃の範囲に前記結合界面の表面の温度を維持することを少なくとも備える熱処理段階と、を備える。
【００１４】
段階（ｃ）は、少なくとも１時間にわたってその範囲（５０℃から１００℃）にその温度を維持する段階の後に、少なくとも１時間にわたって正確に１００℃超で５００度以下（すなわち、この範囲内（１００℃から５００℃））の範囲にこの温度を維持することを含む。
【００１５】
“基板”という用語は、異なるタイプの複数尾層の積層体からなる基板または大基板を意味する。
【００１６】
本発明によるこの熱処理によって、分子結合によって接触する表面の脱ガスに対する条件の良好な前処理が可能になる。
【００１７】
それにより、結合界面における欠陥密度を最小化することが可能になる。より低温において、結合界面における拡散によって、界面の脱ガスの副生成物をより容易に取り除くことがこのような熱処理によって可能になる。
【００１８】
結合前に、より高温における標準熱処理によって、構造体の結合エネルギーを増加させ、及び／又は１つの（又はそれ以上の）種、例えばガス種によって注入された領域に破砕を生成することが可能になる。従って、本発明による処理は、標準熱処理を補うものでありえ、より高温において結合を強化する。
【００１９】
１００℃を超える１つ又はそれ以上の温度における処理段階は、本発明の段階（ｃ）による処理のために行うこともできる。
【００２０】
一実施形態によれば、本発明は、例えば１００℃または２００℃以下の低温で開始してレベル毎に連続的な又は累積的な熱処理の使用を伴う。
【００２１】
レベルは、傾斜と実際のレベル温度を有し、この系の温度は、特定の時間にわたって維持される。これらのパラメータ（時間、温度、レベルの継続期間を関数とする温度傾斜）の全ては、相対的に広い範囲で変化してもよい。
【００２２】
例えば：
−傾斜は、０．１℃／ｍｉｎほど緩やかでありえる。
−連続的な温度は、ほんの１℃または数℃で離隔されうる。
−レベルの継続期間は、短くて数十分の一秒であり、長くて数時間でありえる。
【００２３】
このようなマルチレベル処理によって、５０℃から１００℃の低温範囲から温度を次第に上昇し、さらに副生成物を脱ガスする界面の除去を促進することが可能になる。
【００２４】
本発明は、
−これらの２つの表面を直接分子結合によって組み立てる段階と、
−連続的な又は累積的なレベル毎の熱処理段階と、を備える、第１及び第２基板の間に結合を生成する方法にも関する。
【００２５】
このような処理によって、結合界面における欠陥密度を減少することが可能になる。
【００２６】
繰り返しになるが、レベルは、傾斜と実際のレベル温度を有し、この系の温度は、特定の期間にわたって維持される。これらのパラメータ（時間、温度、レベルの継続期間を関数とする温度傾斜）の全ては、相対的に広い範囲で変化してもよい。
【００２７】
例えば：
−傾斜は、０．１℃／ｍｉｎほど緩やかでありえる。
−連続的な温度は、ほんの１℃または数℃で離隔されうる。
−レベルの継続期間は、短くて数十分の一秒であり、長くて数時間でありえる。
【００２８】
このようなマルチレベル処理によって、例えば５０℃から１００℃の範囲などの低温範囲から温度を次第に上昇し、さらに副生成物を脱ガスする界面の除去を促進することが可能になる。
【００２９】
これらのレベルの１つは、例えば、少なくとも３時間、少なくとも４時間または少なくとも５時間にわたって約１００℃である。
【００３０】
本発明の実施形態にかかわらず、組み立てられるこれらの表面の少なくとも一方は、組立体の目的に対応した前処理段階、例えば親水性または疎水性の特性をそれらに与える処理段階に予めさらされていてもよい。
【００３１】
何れの場合も、この組立体は、制御された雰囲気下で結合によって実施されることができる。
【００３２】
本発明による熱処理は、連続的な又は累積的なレベル毎に、漸進的な温度で行われることができる。上昇または温度を上昇させるレベルは、２つのレベルの間で、より低い温度、例えば室温に任意に戻しながら行われることができる。
【００３３】
従って、本発明は、標準熱処理に対する補完として、好ましくは２００℃または１００℃以下の低温において短かったり長かったりするが連続的である特定の熱処理の使用に特に関連する。
【００３４】
例えば、特定の熱処理は、連続的に以下の温度レベルでそれぞれが約２時間にわたって続いて行われる：５０℃、次いで１００℃、次いで１２５℃、次いで１５０℃、最終的に２００℃。
【００３５】
他の一例によれば、本発明による熱処理は、累積的に行われる。例えば、第１レベルは、１００℃で２時間にわたって行われ、次いで、この温度は、室温まで戻され、次いで１５０℃で２時間にわたって第２レベルに維持される。次いで、それは、室温に戻され、次いで２００℃で２時間にわたって再び第３レベルに維持される。次いで、この温度は、室温に戻される。
【００３６】
これらの連続的な熱処理は、所望の温度に達するまで、特に温度の増加（または減少）の速度（傾斜）を変更することによって調節することができる。
【００３７】
有利には、緩やかな増加（または減少）速度が使用される。例えば、５℃／分以下、１℃／分以下、または、０．１℃／分以下の速度が選択される。
【００３８】
これらの熱処理は、連続的又は累積的であるが、親水性または疎水性の表面の結合界面における欠陥がない構造体を得ることを可能にする効果的な表面前処理と組み合わせて使用することができる。これらの処理は、プラズマ、急速焼き鈍し、様々な雰囲気及び様々な圧力における結合環境、または、温度結合などの一連の表面処理でありえる。
【００３９】
本発明による熱処理に続いて、例えば、特にエネルギー強化（結合）の目的において、例えば本発明による熱処理温度を超える１つ又はそれ以上の温度において途切れずに１つ又はそれ以上の熱処理を行うことができる。本発明は、上記のように第１基板及び第２基板の間の結合を製造する方法、及びそれに続く第２基板の薄膜化段階を含む、第１基板上に薄膜を製造する方法にも関連する。
【００４０】
薄膜化段階は、化学的及び／又は機械的薄膜化、または、第２基板の破壊によって行うことができる。
【００４１】
後者の場合には、第２基板は、脆弱な領域または破壊の領域を生成するために、１つの（又はそれ以上の）種、有利には気体種によって予注入されることができる。この種は、好ましくは、破壊を可能にする最小投与量を超える投与量で注入される。
【００４２】
例えば、この種は、水素でありえる。
【００４３】
この注入は、イオン型でありえる。
【００４４】
例えばシリコンなどの半導体材料からなる結晶プレートである場合には、この注入は、最小投与量を超える投与量で行うことができる。次いで、この破壊は、最小投与量で破壊を引き起こすために通常必要とされる温度以下の温度で引き起こされることがある。
【００４５】
注入されたこの種が水素である場合、注入された投与量は、例えば６×１０１６Ｈ＋・ｃｍ−２以上である。
【００４６】
“標準”投与量（及び従って過投与の場合だけでなく）においてさえ、本発明による熱処理は、欠陥の数を制限することによって、特に“スマートカット（Smart Cut（登録商標））”処理において利点がある。
【００４７】
本発明による方法は、特に、２つのシリコン基板、２つの二酸化シリコン基板（二酸化シリコンによって覆われる基板）、または、二酸化シリコンから作られる（二酸化シリコンによって覆われる）基板とシリコン基板の組立体に相応しい。
【００４８】
本発明による方法によって、特に、結合界面に組み立てられた薄い酸化膜（５０ｎｍ以下の厚さ）または超微細な酸化膜を得ることが可能になる。
【００４９】
本発明による方法によって、ＳｉまたはＳｉＯ２プレートに直接結合されたＳｉ（１５０ｎｍ以下の厚さ）またはＳｉＯ２（５０ｎｍ以下の厚さ）の非常に薄い層を得ることが可能になる。
【００５０】
さらに、結合界面は、異なるものでありえ、例えば、半導体（Ｓｉ、ＳｉＧｅ、Ｇｅ、ＩＩＩ−Ｖなど）、導体（Ｎｉ、Ｃｏ、Ｗ、Ｔｉ、Ｔａ、Ｐｔ、Ｐｄなど）または絶縁体（ＳｉＯ２、Ｓｉ３Ｎ４、ＡｌＮ、Ａｌ２Ｏ３、ダイヤモンドなど）を単独または組み合わせてものである。
【発明を実施するための最良の形態】
【００５１】
この発明は、添付された図面を参照して、例示的で限定的ではない目的で単に提供される実施形態の例の説明を読むことによってより理解することができるだろう。
図１は、組み立てられる一対の基板を示す。図２から４及び１２は、本発明による様々な熱処理方法において時間を関数とする温度の様々な変化を示す。図５Ａ及び５Ｂは、２つの超音波顕微鏡画像を示す。一方（図５Ａ）は、標準熱処理（４００℃／２時間）後のものであり、他方（図５Ｂ）は、追加の緩やかな傾斜の熱処理とそれに続く同一の４００℃／２時間の標準熱処理後のものである。図６は、種の脱ガスによる結合強化熱処理の温度Ｔを関数として、本発明による熱処理（四角形）及び本発明による熱処理がない（円形）界面における欠陥密度の変化を示す。図７は、本発明による熱処理及び２時間にわたる７００℃における強化熱処理の後のＳｉ−Ｓｉ結合の界面の超音波電子顕微鏡画像を示す。図８は、“標準”処理によってのみ処理される薄膜を有する構造体において干渉分光法で見られる欠陥の一例である。図９は、本発明による方法によって得られる薄膜を有する構造体において干渉分光法で見られる欠陥の一例である。図１０は、基板上の薄膜を示す。図１１Ａ及び１１Ｂは、図１０に示されるような構造体を得るための処理の段階を示す。以下に記載される様々な図面の同一の、同様の又は等価な部品は、図面間での整合性のために同一の参照符号を使用する。
図面に示される様々な部品は、図面を読むのを容易にするために必ずしも均一な大きさによって示されていない。
【００５２】
本発明の一実施形態の一例は、図１に関連して与えられ、参照符号２及び４は、それぞれの組立表面６及び８を有する組み立てられる２つの基板を指す。
【００５３】
これらは、例えば、５０ｎｍ以下の厚さを有する、上質の酸化シリコンで覆われた又は単純なシリコンプレートである。
【００５４】
一対の基板２及び４の表面６及び８は、本発明に従う熱処理の前に、親水性又は疎水性の特性をそれらに与える前処理にさらしてもよい。
【００５５】
例えば、親水性の特性を有する表面の前処理は、様々な雰囲気における、過酸化硫黄混合物（Ｓｕｌｆｏ−Ｐｅｒｏｘｉｄｅ Ｍｉｘｔｕｒｅ：ＳＰＭ）及び／又は過酸化アンモニウム混合物（Ａｍｍｏｎｉｕｍ Ｐｅｒｏｘｉｄｅ Ｍｉｘｔｕｒｅ：ＡＰＭ）タイプの化学的処理、及び／又は、例えば（水及び／又は炭化水素）脱ガス熱処理などの、洗浄を可能にする処理、及び／又は、例えばＲＩＥまたは電磁波またはＩＣＰなどの、ＵＶ及び／又はオゾン及び／又はプラズマによる表面の活性化を含む。
【００５６】
この結合は、熱化の有無にかかわらず、様々な圧力下で行うことができる（熱化がない場合は、例えば２００℃から３００℃の間で行うことができる）。
【００５７】
他の例によれば、疎水性の特性を有する表面の前処理は、シリコン表面の場合、表面の脱酸処理を含み、それは、ＨＦの液体の化学的攻撃でありえる。
【００５８】
基板１及び２は、以前に前処理された組立表面６及び８で一方が他方の上に組み立てられる。
【００５９】
結合界面における種の除去を改善するために、熱化の有無にかかわらず、制御された雰囲気下（真空またはＮ２雰囲気）において結合を行うことも可能である。
【００６０】
結合が行われた後、この構造体は、本発明に従って、少なくとも１時間にわたって５０℃から１００℃の範囲の温度を維持することを伴う熱処理にさらされる。この範囲では、この温度は、変化してもよく一定であってもよい。例えば、それは、１時間にわたって１００℃に等しいものであり、または、５０℃から開始して、５０℃／ｈの熱傾斜に従って変化するものであり、従って、１時間後に１００℃を通過する（図１２の実線１０）。
【００６１】
５０℃から１００℃の間に経過する時間は、１時間、１．５時間、２時間、２．５時間または３時間を越えるものでありえる。
【００６２】
この温度は、少なくとも１時間にわたって正確に１００℃超で、例えば５００℃以下の温度に維持される。
【００６３】
本発明による処理の一例は、上記の条件を満たすために、少なくとも１時間、２時間または３時間にわたって、５０℃から２００℃の範囲の温度、または、１００℃から２００℃または２００℃から２５０℃の温度に維持される（少なくとも１時間にわたって５０℃から１００℃の温度、少なくとも１時間にわたって正確に１００℃を超える温度、例えば５００℃以下）。
【００６４】
この系（システム）は、より高い温度またはより低い温度で熱処理に予めさらすことができる。従って、１００℃、１５０℃または２００℃を超える温度における予備処理と、それに続く５０℃から１００℃の間の温度にこの温度を戻すことと、少なくとも１時間、２時間または３時間にわたって５０℃から１００℃の範囲にこの温度を維持しながら特に本発明に従う処理と、を有することもできる。
【００６５】
以下に説明されるように、これらの基板の一方の結合または破砕を強化するために、本発明によるこのような処理に続いて、例えばより高い温度で他の処理を行うことができる。
【００６６】
本発明による処理は、少なくとも１時間にわたる５０℃から１００℃の間の温度の維持を除いては、この系をより高い温度、例えば２００℃及び／又は３００℃及び／又は他の温度にもっていくことを引き起こす（これは、以下に説明されるようなレベルを有する処理である）。本発明による処理に続いて、少なくともこれらのレベルの１つの温度以下の温度における熱処理を行うことができる。
【００６７】
結合または破砕強化タイプの補足的な処理は、本発明による処理に続くとは限らない。他の中間の処理の段階は、その間の時間に行ってもよい。
【００６８】
図１２は、以下の処理を備える処理の一例を示す。
−例えば結合を行うための、温度Ｔ３における予備的な熱処理段階、
−次いで、（ａ）少なくとも１時間にわたってこの系を５０℃から１００℃の間に維持する段階（この系は、段階Ｉ’中に１００℃に維持されるので、実際には、この系は、１時間より長い期間にわたってこの温度範囲に維持される。）と、（ｂ）表された特定の場合における１００℃を超える温度Ｔ４における処理段階と、を備える本発明による処理（段階Ｉ）、
−最後に、例えば結合を強化するために、本発明による処理の１つの温度以上（Ｔ６）または以下（Ｔ５）の温度における補足的な処理（段階ＩＩ）。
【００６９】
本発明による処理段階Ｉは、この系が少なくとも１時間をかけて５０℃から始まってゆっくり１００℃になる間に図１２に点線で示される傾斜を有することができる。この系は、領域ＩＩに加えて、領域Ｉ及びＩ’に位置する領域（時間ｔ３及びｔ４の間）に示されるように、少なくとも１時間にわたって正確に１００℃を超える温度に維持される。
【００７０】
本発明による熱処理の一例は、実際には、レベル毎の処理である。
【００７１】
以下、本発明による熱処理のレベルを記載する。
−連続的：室温に戻すことなく又はより低温に戻すことなく一方が他方に続く場合（例えば、図２及び３に図式的に示される）、
−累積的：より低い温度、例えば室温まで戻して一方が他方に続く場合（例えば、図４に図式的に示される処理）。
【００７２】
本発明により熱処理は、連続的及び／又は累積的レベルの組み合わせからなる。
【００７３】
例えば、Ｓｉ−Ｓｉ結合において、本発明による熱処理のレベルの低温は、２００℃以下で、より有利には１５０℃以下、例えば、５０℃であるか５０℃付近、１００℃、１２５℃または１４５℃付近である。
【００７４】
本発明による熱処理の段階またはレベルは、それらの継続期間が１時間または２時間である場合に又は有利には５時間より長い場合に長い。
【００７５】
本発明による熱処理のレベルまたは段階の継続期間は、室温からの上昇の継続期間及びこのレベルの温度を維持する継続期間と、例えば室温まで処理レベル温度からの減少の継続期間との両方を含む。
【００７６】
本発明による熱処理は、レベル毎に、上述の処理のように、少なくとも１時間にわたってこの温度を５０℃から１００℃の範囲内に維持する。この範囲において、この温度は、変化してもよく又は一定であってもよい。例えば、それは、１時間にわたって１００℃に等しくありえ、５０℃／ｈの熱傾斜に従って、５０℃から開始して変化するものでありえ、それによって、１時間後に１００℃を経過する（図１２の点線１０）。
【００７７】
５０℃から１００の間で経過する時間は、１時間、１．５時間、２時間、２．５時間または３時間を越えるものでありえる。
【００７８】
本発明による他の処理は、レベル毎に、少なくとも１時間、２時間または３時間にわたって５０℃から２００℃の範囲、１００℃から２００℃の間または２００℃から２５０℃にこの温度を維持することを必要とする。我々は、上記の条件を満たそうとする（少なくとも１時間にわたって５０℃から１００℃の間の温度、少なくとも１時間にわたって正確に１００℃超で、例えば５００℃以下の温度）。
【００７９】
一例によれば、図１の２つの基板２、４の処理は、低温において連続的な温度レベルを有する。
【００８０】
例えば、この処理は、連続的に上昇した温度において、各々のレベルにおいて約５時間の期間にわたって行う。第１レベルは、Ｔ１＝５０℃でありえ、第２レベルは、Ｔ２＝１００℃でありえ、第３レベルは、Ｔ３＝１５０℃でありえ、第４レベルは、Ｔ４＝２００℃でありえる。時間を関数とする温度の変化は、図２に示される。次いで、結合強化熱処理の温度Ｔに達するまで、さらに１００℃のレベルまで進めることができる。
【００８１】
代替案によれば、例えば、１℃／ｍｉｎの傾斜または有利には０．１℃／ｍｉｎで、レベルＴ１、次いでＴ２、次いでＴ３、次いでＴ４までこの温度を非常に緩やかに上昇することを可能にする非常に遅い温度増加傾斜を実施することができる。有利には、この温度は、例えば１００℃である低温から開始して、例えば１０時間にわたって各々のレベルを維持しながら連続的な熱レベルＴ１、Ｔ２、Ｔ３及びＴ４に維持される。このような処理は、図３に示される。
【００８２】
従って、１つ又はそれ以上の熱処理は定義され、全てが本発明による全体の熱処理を可能にする。
【００８３】
本発明による熱処理に続いて、連続的な又は累積的なレベル毎に、例えば本発明に従う熱処理レベルの温度を超える温度で２つの基板の組立体を強化する熱処理を行うことができる。
【００８４】
本発明による他の処理は、図４に示される：レベルは、各々のレベル間で、より低い温度Ｔ０、例えば室温、例えば２０℃まで戻しながら温度Ｔ１、Ｔ２、Ｔ３及びＴ４に設定される。
【００８５】
従って、累積的な熱処理は、室温（例えば、２０℃）で開始して以下の形態を有することができる。
−５０℃における２時間の期間にわたる第１レベルと、それに続いてより低い温度（例えば室温）に戻すこと、
−次いで、１００℃における２時間の期間にわたる第２レベルと、それに続いてより低い温度（例えば室温）に戻すこと、
−次いで、１５０℃における２時間の期間にわたる第３レベルと、それに続いてより低い温度（例えば室温）に戻すこと、
−次いで、２００℃における２時間の期間にわたる第４レベルと、それに続いてより低い温度（例えば室温）に戻すこと、
−次いで、例えば４００℃の温度Ｔにおける２時間にわたる標準的な結合強化熱処理。
【００８６】
本発明による熱処理の他の例は、室温から最終的な温度まで次第にこの系の温度をもっていく傾斜であり、この傾斜は、少なくとも１時間の期間が５０℃から１００℃の範囲で経過するようなものである。これらの２つの温度の間に経過する期間は、１時間、１．５時間、２時間、２．５時間または３時間を越えるものでありえる。次いで、この処理は、本発明による処理段階によって完成される（この温度を正確に１００℃超で５００℃以下に少なくとも１時間にわたって維持しながら）。
【００８７】
本発明による熱処理は、湿式の化学的親水性の表面前処理（ＳＰＭ及びＡＰＭ）を用いて行われている。
【００８８】
本発明による様々な熱処理の効果は、欠陥密度に関して比較することができる。
（１）第１のケース（表１）では、以下を比較した。
−室温から開始して１℃／ｍｉｎの傾斜で１００℃、次いで２００℃、次いで３００℃、最後に４００℃でそれぞれのレベルが１０時間続く本発明による図３のタイプの熱処理、
−４００℃において準等温である“標準”処理と称される結合強化熱処理。
【００８９】
表Ｉは、本発明による処理の場合よりも明らかに低い結合界面における欠陥密度を示す。
【００９０】
図５Ａ及び５Ｂに示される画像は、超音波顕微鏡法によって得られた結合界面の画像である。図５Ａでは、それは、“標準”熱処理単独後の画像である。図５Ｂでは、それは、本発明による熱処理後であって図５Ａの熱処理と同じ標準熱処理後における画像である。図５Ｂは、図５Ａに対して、本発明による熱処理を用いて８倍を越える欠陥の改善を示す（図５Ａ及び５Ｂは、表Ｉの結果に関連する）。
【００９１】
従って、高温（例えば１１００℃超）における結合欠陥の修復は、本発明による処理の予備的な適用で大幅に容易になる。
【００９２】
例えば基板の一方の構成要素の存在によってこのような高温修復処理が可能でない場合、本発明による処理によって、最終的な組立体の欠陥密度をかなり制限することが可能になる。
【００９３】
【表１】
2009533854.tif 000003
【００９４】
（２）第２のケースでは、以下を比較した。
−５０℃／ｍｉｎで５時間、それに続く１００℃で５時間、それに続いて１５０℃で５時間、それに続いて温度Ｔ（結合強化温度）における熱処理を続ける長い連続的なレベルからなる本発明による熱処理、
−界面の強化のために、約２時間にわたる温度Ｔ＝２００℃（または３００℃、または４００℃）における標準的な準等温熱処理。
【００９５】
本発明による熱処理及び各々の標準的な界面強化熱処理温度（２００℃、３００℃または４００℃における）によって、少なくとも４倍の欠陥の改善が指摘された。
【００９６】
図６は、本発明による処理を用いた場合（正方形）と本発明による処理を用いない場合（円形）において、焼き鈍し温度の関数としての欠陥密度の変化を示す。この例は、湿式化学前処理（ＳＰＭ、ＡＰＭ）を用いたＳｉ−Ｓｉ結合の例である。
【００９７】
他の適用例を与えることができる。
【００９８】
（例１）
予備的な表面前処理を最適化することによって、例えば、酸素雰囲気でマイクロ波プラズマによって表面６及び８を前処理し、結合中に３００℃まで加熱しながら真空下で２つの表面間に結合を生成することによって、以下の条件下で結合界面（図７に示されるような）における欠陥なしにＳｉ−Ｓｉ結合を得ることが可能である。
−本発明による熱処理が第１に行われ、この処理は、最終的な温度の７００℃に達するまで、室温から開始し、１００℃のレベル毎でそれぞれ１００℃、次いで２００℃、次いで３００℃などで１０時間の持続期間のレベルを有する１℃／ｍｉｎの緩やかな傾斜を有する。
−６００から７００℃の範囲における“標準”結合強化熱処理。
【００９９】
図７は、本発明によるレベル毎の熱処理及びそれに続く２時間にわたる７００℃での強化処理の後における、このＳｉ−Ｓｉ結合界面の超音波顕微鏡画像を示す。この界面は欠陥がない。
【０１００】
（例２）
それらの表面が疎水性になるように、例えば溶液中のＨＦによる攻撃を用いてそれらの表面を化学的に処理することによって、本発明による熱処理を用いて、５００℃以上の温度において欠陥がない結合界面を得ることができた。本発明による熱処理は、最終的な温度の５００℃に達するまで、室温から開始して１００℃のレベル毎でそれぞれ１００℃、次いで２００℃、次いで３００℃などで１０時間続くレベルと組み合わせた、０．１５℃／ｍｉｎの緩やかな傾斜である。
【０１０１】
本発明による方法の様々な他の用途を言及することができる。
【０１０２】
本発明による追加の熱処理の使用によって、極微の結合欠陥がある又は場合によって全く結合欠陥のない分子結合で積層された構造体を製造することが可能になる。様々な用途において、薄膜（例えば１００μｍ、１μｍまたは０．１μｍ以下）を製造することができる。
【０１０３】
例えば、初期の構造体は、２つの厚いプレート２及び４（図１）を結合することによって得られ、その後、本発明によるレベル毎の熱処理及び任意の強化熱処理が行われる。次いで、機械的薄膜化技術（ラップ仕上げ、研削など）及び／又は化学的薄膜化技術（化学的攻撃、リフトオブなど）及び／又は他の技術を単独または組み合わせて使用することもできる。次いで、図１０の構造体は、基板２と薄膜４０とを用いて得られる。
【０１０４】
他の例によれば、２つの厚いプレート２、４の少なくとも一方は、脆弱領域２１を生成するために、例えばイオン注入によってガス種などの種が注入された結晶表面構造を有する（図１１Ａ）。次いで、本発明によるレベル毎の熱処理及び任意の強化熱処理が行われる。
【０１０５】
次いで、２つの厚いプレートの結合（図１１Ｂ）後に、脆弱領域２１のレベルにおいて、例えば熱処理で分離が引き起こされ、プレート２に付着されたままである薄膜４０は、取り外される（図１０）という“スマートカット”（登録商標）として知られる技術を使用することも可能である。
【０１０６】
本発明による方法は、以下の分野の用途で有利に使用することができる。
【０１０７】
１．例えば２μｍ以下または場合によっては０．１μｍ以下の厚さを有する薄膜または超薄膜層を含む、分子付着によって積層された構造体の製造；シリコン及び微量に埋め込まれた酸化物（ＢＯＸ）の薄膜を有するシリコンオンインシュレーター（ＳＯＩ）構造体の製造。特に、結合界面における酸化物の厚さは、一般的に５０ｎｍ以下である。この酸化物は、結合の脱ガス生成物を吸収する能力を有しないので、本発明による熱処理によって、結合界面を損傷することなくこれらの生成物が消失することが可能になる。
２．高温修復熱処理に耐えない又は殆んど耐えない、直接結合によって得られる特定のヘテロ構造体の製造；
−例えば２を超える比を有する、過度に異なる膨張係数を有する材料から作られる２つの基板２、４であり、この結合は高温における熱処理に耐えることができ、これは、例えばシリコンオンサファイアであり、熱膨張係数がそれぞれ２．５×１０−６Ｋ−１及び７×１０−６Ｋ−１である場合である。
−結合界面を介して１つの元素の拡散の危険性を提供する材料から作られる２つの基板またはプレート２、４；これは、例えば、異なってドーピングされた半導体材料（例えばシリコン）から作られる２つのプレートの場合である；一例によれば、一方は、ホウ素がドーピングされ、他方は、リンがドーピングされる。
−高温熱処理によって劣化される可能性がある積層される２つの基板またはプレート２、４；例えば、これらのプレートの一方は、既に部分的に処理され、又は構成要素を有し、従って、４５０℃を超える温度までさらされることができない（シリコン上のある構成要素の金属層の場合）。
【０１０８】
本発明による処理は、有利には以下の用途で使用することもできる。
【０１０９】
“標準”と記載される通常の処理によれば、薄層膜の製造は、この膜の厚さが、数ナノメートルのオーダーの又は１ｎｍから１０μｍの間に非常に薄くなった場合、複合体でありえる。実際、製造欠陥（ホール、ホールド、バブル／ブリスターなど）は、製造された新規な構造体を安定化することを可能にする、この膜の製造または焼き鈍し中に製造される製造された膜上に又は膜内に現れる。図８は、“標準”処理によって処理された薄膜の構造体においてホロゲニックス（Ｈｏｌｏｇｅｎｉｘ）の“マジックミラー”装置を用いて観察される欠陥の一例である。数百の欠陥があると、その構造体を産業的に使用することができない。
【０１１０】
この問題は、特にＳＯＩ（シリコンオンインシュレーター：Ｓｉ／ＳｉＯ２／Ｓｉ構造体）材料の製造に関する；それは、薄い半導体層（厚さが数ナノメートル、例えば５ｎｍから数マイクロメートル、例えば５μｍ、１０μｍ）を含むＳＩＳ（半導体−絶縁体−支持体）材料の製造にも関し、それは、特定の電気的条件（例えば電圧／電流）によって絶縁体上に電流を導く。後者によって、薄層の半導体を下層の支持体（ＳｉＯ２、Ｓｉ３Ｏ４、ダイヤモンドなど）から絶縁することができる。この支持体によって、産業化される最終的な構造体を生成するために前記の積層された２つの薄層を維持することができる。
【０１１１】
本発明によれば、いわゆる“標準”処理に伴うこの欠陥の問題は解決される。
【０１１２】
破砕を生じさせる熱処理の場合、これらのプレートが分離炉に配置される温度は、注意深く選択される。有利には、これらのプレートは、室温を超える温度、例えば５０℃、８０℃または１００℃、または、５０℃から８０℃の間、または、８０℃から１００℃の間、例えば、５０℃、８０℃または１００℃においてレベル毎で熱処理の第１温度レベルの温度で導入される。少なくとも３時間、少なくとも４時間または少なくとも５時間のオーダーで、例えば５０℃、８０℃、１００℃、１５０℃、例えば５０℃から８０℃の間、８０℃から１００℃の間、または、１００℃から１５０℃の間の１つ又はそれ以上の相対的に低い温度で、相対的に長い時間を使用することによって、結合前にプラズマ活性化にさらされるプレートにおける欠陥の数を減少させることが可能になる。
【０１１３】
この基板の破砕は、以下のような方法で、例えば、“シリコンウエハ結合技術”（SS Iyer and AJ Anberton-Herve， INSPEC， Institute of electrical Engineers， London， 2002，Chapter 3，p．35 and following，B． Aspar and A．J．Anberton-Herve）に記載されるスマートカット（Smart Cut（商標））または基板破砕技術を用いて得ることができる。
【０１１４】
少なくとも２０％より多い、一般的に必要とされる投与量だけ第１に注入することが可能である（通常の処理が５×１０１６Ｈ＋・ｃｍ−２だけ使用するのに対して、例えば、シリコン酸化物内に注入された水素において８×１０１６Ｈ＋・ｃｍ−２）。次いで、低温の炉（１００℃以下）に配置して前記の焼き鈍しを使用することができる。緩やかで長い温度上昇の傾斜（例えば０．２５℃／ｍｉｎ）によって、“スマートカット（Smart Cut）タイプの薄膜構造体を通常の処理より低い温度で開放することが可能になる（破砕が通常５００℃で生じる一方で、例えば、４００度以下の温度、例えば３００℃でシリコン内の水素の場合）。
【０１１５】
この処理（緩やかで長い焼き鈍しにおける低温への移動のための深さに注入される種の過量投与）によって、最小数の欠陥を有する厚さが数ナノメートルの構造体を製造することができる。
【０１１６】
従って、この破砕は、標準処理よりも低い温度で得られる。従って、例えば４００℃以下またはそのオーダーで、例えば３００℃以下またはそのオーダーで、通常の破砕温度（５００℃程度）に適合しない構造体の破砕を生成することができる。これは、特に処理された構造体の場合である（すなわち、移動される薄膜内または薄膜上に、または、受容基板内または受容基板上に、全て又はいくつかの電子部品（例えばＣＭＯＳ）または他の物（ＭＥＭＳ、ＭＯＥＭＳなど）を含む、または、金属配線を含む）。
【０１１７】
従って、１０００を超える欠陥が“標準”処理で観察される（図８）一方で、図９には、本発明による処理によって得られる薄層が１０未満の欠陥を含むことに注意すべきである。
【０１１８】
結果的に、本発明の一実施形態によれば、好ましいイオン注入条件が選択される：例えば最小投与量を超える投与量である過剰投与の注入された種は、破砕を可能にする（例えば水素において、６×１０１６Ｈ＋・ｃｍ−２または７×１０１６Ｈ＋・ｃｍ−２を超える）。これらの条件によって、低温において、数百または数千からほんの数ユニットまでの、場合によっては全く欠陥がない、かなり減少した欠陥密度を有する非常に小さい膜厚（数ナノメートルの）を有する構造体を製造することが可能になる。
【０１１９】
従って、薄膜（絶縁体であるかそうではない）上の薄膜構造体（例えば半導体）を全て支持体上に製造することができる。
【０１２０】
焼き鈍し処理の使用の一例は、以下の通りである。上記に説明したように、周知の処理より低い温度で破砕を生成するためにイオンまたは原子注入を過量投与しようとする。
【０１２１】
この例によれば、シリコン酸化物プレートは、８×１０１６Ｈ＋・ｃｍ−２の投与量及び５０ｋｅＶのエネルギーでＨ＋イオンが注入される。
【０１２２】
それは、酸化物層によって他のＳｉプレートに結合され、従って、Ｓｉ／ＳｉＯ２／Ｓｉ構造体が例えば１２ｎｍの酸化膜厚を有して得られる。
【０１２３】
次いで、以下の焼き鈍しサイクルが行われる：
−この温度は、初期的に１００℃であり、次いで、１００℃の等温が１０時間維持される。
−次いで、１０時間維持される２００℃の等温に達するまで０．２５℃／ｍｉｎの傾斜が生成される。
−次いで、１０時間維持される３００℃の等温に達するまで０．２５℃／ｍｉｎの傾斜が生成される。
−再び、１０時間維持される４００℃の等温に達するまで０．２５℃／ｍｉｎの傾斜が生成される。この基板の破砕は、この段階中に生成される。
−再び、０．２５℃／ｍｉｎの傾斜が生成され、２００℃の出力温度に達する。
【０１２４】
代替案によれば、注入は、７００ナノメートルのシリコンの移動を可能にする、７６ｋｅＶにおいて８×１０１６Ｈ＋・ｃｍ−２の投与量で行われる。
【０１２５】
焼き鈍しサイクルは以下の通りである：
−この温度は、初期的に１００℃であり、次いで、１０時間にわたて１００℃に維持される。
−次いで、１０時間維持される２００℃の等温に達するまで０．２５℃／ｍｉｎの傾斜が生成される。
−次いで、１５時間維持される３００℃の等温に達するまで０．２５℃／ｍｉｎの傾斜が生成される。この基板の破砕は、この段階前に生成される。
−再び、０．２５℃／ｍｉｎの傾斜が生成され、２００℃の出力温度に達する。
【０１２６】
他の例によれば、注入は、１．５６μｍのＳｉの移動を可能にする、６×１０１６Ｈ＋イオンの投与量と２１０ｋｅＶで熱酸化物を介して生成される。
【０１２７】
シリコンの２つのプレートまたは基板２及び４が選択され、その一方は、例えば０．４μｍの厚さを越えて表面で酸化される。次いで、この酸化されたプレートは、上に示された投与量及びエネルギーでＨ＋イオンが注入され、次いでそれは酸化される。この注入された領域は、その後に薄層が基板の残りの部分から分離されることを可能にする、図１１Ａの領域２１のような破砕領域を形成する。
【０１２８】
次いで、これらの２つの基板は、ＲＣＡ薬品で洗浄され、それらの表面はプラズマで活性化される。
【０１２９】
次いで、これらのプレートは、３００℃までの温度増加（２０℃／ｍｉｎの熱傾斜）を有して真空下（１０−３ｍｂａｒ）に配置される。それらは、１０分間にわたってこの温度に維持される。
【０１３０】
次いで、この結合は、２時間の期間にわたってこの温度で生じ、次いで、この系は、室温まで戻される。
【０１３１】
次いで、本発明による処理は、室温で開始して１℃／ｍｉｎの温度傾斜を有して１００℃まで適用される。次いで、以下が行われる。
−この温度は、１０時間にわたって１００℃に維持され；
−次いで、１０時間で２００℃のレベルに維持され、
−次いで、１０時間で３００℃のレベルに維持され、
−次いで、１０時間で４００℃のレベルに維持される。
【０１３２】
次いで、この破砕処理は、４００℃の最終的なレベル中に生じ、１．５６μｍのシリコン膜の移動をもたらす。
【０１３３】
この例では、この系は、本発明による熱処理の前に、１００℃を超える温度の処理にさらされる。
【０１３４】
本発明は、“標準”注入投与量（及び、それによって既に示した例のような過量投与だけでなく）の場合にも関連し；次いで、本発明による熱処理は、欠陥の数を制限することによって“スマートカット（登録商標）”処理の実施に関心がある。
−シリコンドナープレートが５０ｎｍのオーダーの厚さの酸化物層を有し、
−それが４５秒にわたって５３５ＷでＯ２プラズマ処理によって活性化され、
−それが１０１６Ｈ＋イオン／ｃｍ２のオーダーの投与量で３０ｋｅＶのオーダーのエネルギーで水素が注入され、
−分離焼き鈍しは、少なくとも５時間にわたって１００℃付近の温度にプレートを露出させ、次いで２００度まで０．５℃／ｍｉｎの温度増加で温度上昇させ、次いで２時間にわたってこの温度を２００度に維持し、最後に５００℃まで０．５℃／ｍｉｎでこの温度を増加させることによって行われる“スマートカット（登録商標）”処理による移動において、結合されたプレートの分離焼き鈍しを示す一例が提供されるだろう。
【０１３５】
従って、この受容プレートに対するこの層の移動は、５つ未満のピンホールの欠陥を有して行われる。
【０１３６】
記載された実験及び例の全てにおいて、注入された基板の破砕を生成するために、追加の機械力は印加されない。
【図面の簡単な説明】
【０１３７】
【図１】組み立てられる一対の基板を示す。
【図２】本発明による熱処理方法において時間を関数とする温度の様々な変化を示す。
【図３】本発明による熱処理方法において時間を関数とする温度の様々な変化を示す。
【図４】本発明による熱処理方法において時間を関数とする温度の様々な変化を示す。
【図５Ａ】標準熱処理（４００℃／２時間）後の超音波顕微鏡画像を示す。
【図５Ｂ】追加の緩やかな傾斜の熱処理とそれに続く同一の４００℃／２時間の標準熱処理後の超音波顕微鏡画像を示す。
【図６】種の脱ガスによる結合強化熱処理の温度Ｔを関数として、本発明による熱処理（四角形）及び本発明による熱処理がない（円形）界面における欠陥密度の変化を示す。
【図７】本発明による熱処理及び２時間にわたる７００℃における強化熱処理の後のＳｉ−Ｓｉ結合の界面の超音波電子顕微鏡画像を示す。
【図８】“標準”処理によってのみ処理される薄膜を有する構造体において干渉分光法で見られる欠陥の一例である。
【図９】本発明による方法によって得られる薄膜を有する構造体において干渉分光法で見られる欠陥の一例である。
【図１０】基板上の薄膜を示す。
【図１１Ａ】図１０に示されるような構造体を得るための処理の段階を示す。
【図１１Ｂ】図１０に示されるような構造体を得るための処理の段階を示す。
【図１２】本発明による熱処理方法において時間を関数とする温度の様々な変化を示す。
【符号の説明】
【０１３８】
２  第１基板
４  第２基板
６  表面
８  表面
２１  脆弱領域
４０  薄膜
【図１】
2009533854.tif 000004
【図２】
2009533854.tif 000005
【図３】
2009533854.tif 000006
【図４】
2009533854.tif 000007
【図５Ａ】
2009533854.tif 000008
【図５Ｂ】
2009533854.tif 000009
【図６】
2009533854.tif 000010
【図７】
2009533854.tif 000011
【図８】
2009533854.tif 000012
【図９】
2009533854.tif 000013
【図１０】
2009533854.tif 000014
【図１１Ａ】
2009533854.tif 000015
【図１１Ｂ】
2009533854.tif 000016
【図１２】
2009533854.tif 000017
【国際調査報告】
2009533854.tif 000018
2009533854.tif 000019
2009533854.tif 000020
2009533854.tif 000021